第1層の総重量に基づいてポリエチレンテレフタレートPETを50~99.9質量およびポリエチレンナフタレートPENを0.1~50質量含む混合物を含む第1層を含み、PENを含む第2層およびPENを含む第3層をさらに含み、並びに第1中間層および第2中間層をさらに含むポリマーフィルムであって、前記中間層の各々が層の総重量に基づいてポリエチレンテレフタレートPETを50~99.9質量およびポリエチレンナフタレートPENを0.1~50質量含む混合物を含み、並びに第1中間層が第1層および第2層との間に挿入され、第2中間層が第1層および第3層との間に挿入され、第1層の組成物が第1中間層および第2中間層の組成物と異なっていることを特徴とするポリマーフィルム。前記混合物がPENを0.1~30質量含むことを特徴とする請求項1に記載のポリマーフィルム。前記混合物がPENを0.5~15質量含むことを特徴とする請求項1に記載のポリマーフィルム。第1層が抗酸化剤を含むことを特徴とする請求項1に記載のポリマーフィルム。有機性抽出物含有量が0.5質量未満であることを特徴とする請求項1に記載のポリマーフィルム。前記第1層が結晶性であることを特徴とする請求項1に記載のポリマーフィルム。前記第1および/または第2中間層が結晶性であることを特徴とする請求項1に記載のポリマーフィルム。不透明であることを特徴とする請求項1に記載のポリマーフィルム。第1層の総重量に基づいてポリエチレンテレフタレートPETを50~99.9質量およびポリエチレンナフタレートPENを0.1~50質量含む混合物を含む第1層を提供する工程と、PENを含む第2層およびPENを含む第3層をさらに提供する工程と、並びに第1中間層および第2中間層をさらに提供する工程とを備えるポリマーフィルムの製造方法であって、前記中間層の各々が層の総重量に基づいてポリエチレンテレフタレートPETを50~99.9質量およびポリエチレンナフタレートPENを0.1~50質量含む混合物を含み、並びに第1中間層が第1層および第2層との間に挿入され、第2中間層が第1層および第3層との間に挿入され、第1層の組成物が第1中間層および第2中間層の組成物と異なっていることを特徴とする方法。前記フィルムが共押出成形によって製造されることを特徴とする請求項9に記載の方法。本発明により、第1層の総重量に基づいてポリエチレンテレフタレートを50~999質量およびポリエチレンナフタレートを01~50質量含む混合物、またはエチレンテレフタレート単位を50~999質量およびエチレンナフタレート単位を01~50質量含むコポリマーを含む第1層を含み、PENを含む第2層およびPENを含む第3層をさらに含み、並びに第1中間層および第2中間層をさらに含むポリマーフィルムであって、前記中間層の各々が層の総重量に基づいてポリエチレンテレフタレートを50~999質量およびポリエチレンナフタレートを01~50質量含む混合物、またはエチレンテレフタレート単位を50~999質量およびエチレンナフタレート単位を01~50質量含むコポリマーを含み、並びに第1中間層が第1層および第2層との間に挿入され、第2中間層が第1層および第3層との間に挿入されたポリマーフィルムを提供する。1つの実施態様において、第1層は、エチレンテレフタレート単位を50~999質量およびエチレンナフタレート単位を01~50質量含むコポリマーを含む。好ましくは、第1層は、層の総重量に基づいて、エチレンテレフタレート単位を70~999質量およびエチレンナフタレート単位を01~30質量含むコポリマーを含み、より好ましくは、エチレンテレフタレート単位を85~995質量およびエチレンナフタレート単位を05~15質量含むコポリマーを含む。好ましい実施態様において、層の総重量に基づいて、第1および第2中間層の1層または両層、好ましくは両層は、エチレンテレフタレート単位を50~999質量およびエチレンナフタレート単位を01~50質量含むコポリマーを含み、好ましくは、第1層はエチレンテレフタレート単位を70~999質量およびエチレンナフタレート単位を01~30質量含むコポリマーを含み、より好ましくは、エチレンテレフタレート単位を85~995質量およびエチレンナフタレート単位を05~15質量含むコポリマーを含む。第1層およびまたは第1中間層およびまたは第2中間層が、PENおよびPETポリマーの混合物を含む場合、好ましくは、前記混合物は、層の総重量に基づいて、PENを01~30質量含み、より好ましくは、PENを05~15質量含む。エチレンナフタレン単位またはPENが05質量未満、特に01質量未満であるならば、層間剥離が生じるであろう。PETの所望の特性を維持するため、および経済的理由のため、層内にはエチレンナフタレート単位またはPENが50質量以下、好ましくは30質量以下、より好ましくは15質量以下であることが望ましく、これはほとんどの場合、所望の強度およびポリマーフィルムの他の特性を得るのに十分である。第1層の組成物は、第1および第2中間層の組成物と同一か、または異なってもよい。第1中間層の組成物は、第2中間層の組成物と同一か、または異なってもよいが、好ましくは同一である。第2層内のPENの量は、第2層内の全ポリエステルまたはポリマー材料の内の好ましくは少なくとも約95質量、より好ましくは少なくとも約98質量、より好ましくは少なくとも約99質量、最も好ましくは実質的に100質量である。第3層内のPENの量は、第3層内の全ポリエステルまたはポリマー材料の内の好ましくは少なくとも約95質量、より好ましくは少なくとも約98質量、より好ましくは少なくとも約99質量、最も好ましくは実質的に100質量である。1つの実施態様において、第3層および随意的に第2層もまた、本質的にPENから成る。本明細書で記載されたポリエステルは、慣例な方法によって合成されることが可能である。一般的な方法は、直接的エステル化またはエステル交換反応、その後の重縮合を伴う。重縮合には、固相重合段階を含むことが好ましい。固相重合を、流動床、例えば窒素による流動化、または回転式真空乾燥機を使用した真空流動床で実施することができる。本発明によるポリエステルフィルムは、非配向性または1軸配向性であってよいが、機械的および物理的特性の十分な組み合わせを実現するために、フィルム平面において互いに垂直な2方向へ引っ張ることによる2軸配向性にすることが好ましい。ポリエステルのチューブを押出成形し、続いて冷却し、再加熱し、次いで内部ガス圧によって膨張させて横軸配向性を誘導し、および縦軸配向性を誘導する速度で引っ張ることにより、同時2軸配向を行うことができる。ポリエステル材料を平らな押出物として押出成形し、その後1方向に、および同時に互いに垂直な方向に延伸することによるテンター法で、同時2軸延伸を行うこともできる。ポリエステル材料を平らな押出物として押出成形し、その後最初に1方向に延伸し、次いでもう1方の互いに垂直な方向に延伸することによるテンター法で、逐次延伸を行うことができる。一般に、まず縦方向、すなわちフィルム延伸機を通じて前進方向に延伸し、次に横方向に延伸することが好ましい。延伸されたポリエステルフィルム、特にポリエチレンテレフタレートフィルムを、そのガラス転移温度を上回る温度、好ましくは200°C~225°Cの範囲の温度で寸法拘束のもとヒートセットすることで寸法的に安定化してもよく、好ましくは安定化した方がよい。様々な抗酸化剤、例えば、ラジカルを捕捉するか、または過酸化物を分解することで作用する抗酸化剤を、好ましくは第1層、およびさらに第2層およびまたは第3層およびまたは第1中間層およびまたは第2中間層で使用できる。適切なラジカル捕捉抗酸化剤には、ヒンダードフェノール、第二級芳香族アミンおよびヒンダードアミン、例えばTinuvin770が含まれる。好ましい過酸化物分解性抗酸化剤は、三価のリン化合物、例えば亜リン酸トリフェニル、亜リン酸トリアルキルなどの、ホスホナイト、亜リン酸エステル;および硫黄相乗剤、例えばチオジプロピオン酸ジラウリルなどのチオジプロピオン酸のエステルである。ヒンダードフェノール抗酸化剤が好ましく、特に好ましいヒンダードフェノールは、テトラキスメタンで、これはIrganox1010として市販されている。他の適切な市販のヒンダードフェノールには、Irganox1035、1076、1098および1330、SantanoxR、Cyanox抗酸化剤およびGoodrite抗酸化剤が含まれる。ポリエステルフィルム中に存在する抗酸化剤の濃度は、50ppm~5000ppmの範囲が好ましく、300ppm~1500ppmの範囲がより好ましく、400ppm~1200ppmの範囲が特に好ましく、450ppm~600ppmの範囲が極めて好ましい。2つ以上の抗酸化剤の混合物を使用してもよく、その場合それらの全濃度は前述の範囲であることが好ましい。1つの実施態様において、抗酸化剤は第1および第2およびまたは第3層のみに存在する。好ましくは、慣例の技法によって、特に重縮合前の直接エステル化またはエステル交換反応の開始時に、ポリエステルを誘導する反応物と混合することで、抗酸化剤のポリエステルへの混合を行うことができる。本発明によるフィルムを調製するために使用されたPETは、065~15、好ましくは07~15、特に08~11の固有粘度を適切に有する。065未満のIVは、所望する特性、例えば熱安定性を欠いたポリマーフィルムをもたらすのに対し、15を上回るIVは達成することが困難であり、かつ原材料の加工の難しさにおそらくつながるであろう。本発明によるフィルムを調製するために使用されたPENは、本明細書で前述した同じ理由で、05~15、好ましくは07~15、特に09~14のIVを適切に有する。本発明によるフィルムを調製するために使用されたPENPETコポリマーは、本明細書で前述した同じ理由で、05~15、好ましくは07~15、特に09~14のIVを適切に有する。本発明で使用されたPENおよびPETポリマー並びにPENPETコポリマーは、結晶性層を有するポリマーフィルムをもたらすために、結晶化可能であることが好ましい。特に、第1層は結晶性であることが好ましい。第1およびまたは第2中間層は結晶性であることが好ましい。第2層および第3層は結晶性であることが好ましい。本明細書の結晶性層の引用例には、部分結晶性または半結晶性ポリマー層の引用例が含まれる。1つの実施態様において、全層体積の内の少なくとも5体積、好ましくは少なくとも10体積、好ましくは少なくとも15体積、好ましくは少なくとも20体積が秩序化された結晶性領域を含み、すなわち全層体積の内の95体積以下、好ましくは90体積以下、好ましくは85体積以下、好ましくは80体積以下が非晶性領域を含む層が、本明細書のポリマー結晶性層の引用例である。他の実施態様において、示差走査熱量測定によって測定された結晶化度が少なくとも5、好ましくは少なくとも10、より好ましくは少なくとも15、より好ましくは少なくとも20である層に、本明細書の結晶性層の引用例を言及する。さらに他の実施態様において、X線回折によって測定された結晶化度が少なくとも5、好ましくは少なくとも10、より好ましくは少なくとも15、より好ましくは少なくとも20である層に、本明細書の結晶性層の引用例を言及する。熱老化への耐性、および環境にさらされる外層の相対的に少ない有機性抽出物含有量のために、電動機または発電機の絶縁体として本発明によるポリマーフィルムは適切に使用される。層間の優れた融和性が、これらの層の層間剥離を減少させる。ASTMD88283およびさらに後述した方法によって実施された機械的試験で、本発明のポリマーフィルムは、180°Cでの促進熱老化の半減期が少なくとも300時間であることが好ましい。本発明によるフィルム全体は、フィルム総重量に基づいて、有機性抽出物含有量が05質量未満であることが好ましい。05質量以上の有機性抽出物含有量は、オリゴマーなどの有機化合物の望ましくない抽出物をもたらす可能性があり、特にシールドモータを絶縁するためにポリマーフィルムを使用する時、該化合物は望ましくない場所に析出する可能性がある。本発明はさらに、第1層の総重量に基づいてポリエチレンテレフタレートを50~999質量およびポリエチレンナフタレートを01~50質量含む混合物、またはエチレンテレフタレート単位を50~999質量およびエチレンナフタレート単位を01~50質量含むコポリマーを含む第1層を提供する工程と、PENを含む第2層およびPENを含む第3層をさらに提供する工程と、第1中間層および第2中間層をさらに提供する工程とを備えるポリマーフィルムの製造方法であって、前記中間層の各々が層の総重量に基づいてポリエチレンテレフタレートを50~999質量およびポリエチレンナフタレートを01~50質量含む混合物、またはエチレンテレフタレート単位を50~999質量およびエチレンナフタレート単位を01~50質量含むコポリマーを含み、並びに第1中間層が第1層および第2層との間に挿入され、第2中間層が第1層および第3層との間に挿入された製造方法に関する。本発明のポリマーフィルムは不透明であることが好ましい。粒子状無機充填材などの不透明剤を混合することによって、慣例的にポリマーフィルムを不透明にする。適切な不透明化粒子状無機充填材には、一般的な無機顔料および充填材、特にアルミナ、チタニアなどの金属酸化物またはメタロイド酸化物、並びにカルシウムおよびバリウムの炭酸塩および硫酸塩などのアルカリ金属塩が含まれる。不透明化無機充填材はボイド型およびまたは非ボイド型であってよい。適切な無機充填材は均一で、例えば二酸化チタンまたは硫酸バリウム単独といった単一の充填材料または充填化合物から本質的に構成されてよい。あるいは、少なくとも充填材の一部は不均一であってよく、主要な充填材料を他の変性成分と結合することができる。例えば、主要な充填材粒子を表面変性剤、例えば顔料、石鹸、界面活性剤、カップリング剤または他の変性剤で処理して、充填材が基質ポリマーに適合する程度に助長または変えることができる。二酸化チタンは特に好ましい不透明化無機充填材である。不透明化充填材、特に二酸化チタンは細かく分割されることが望ましく、その平均粒径は001~10μm、特に015~03μmが望ましい。フィルムに混合される不透明化充填材、特に二酸化チタンの量は、ポリエステル材料の内の005質量~2質量の範囲が好ましく、01質量~1質量の範囲がより好ましく、02質量~04質量の範囲が特に好ましい。不透明化無機充填材に加えて、本発明によるポリマーフィルムは、フィルム上にハンドリング特性を主に付与する粒状無機充填材を含むことができる。シリカ、珪酸塩、ガラス粉、白亜、タルク、陶土、ゼオライト、炭酸マグネシウム、酸化亜鉛、ジルコニアまたは炭酸カルシウムからハンドリング無機充填材を選択することができる。シリカは好ましいハンドリング充填材であり、ポリエステル材料の内の005質量~2質量の範囲で存在することが好ましく、01質量~1質量の範囲がより好ましく、02質量~04質量の範囲が特に好ましい。ハンドリング充填材は、平均粒径01~10μmを有するのが好ましく、1~8μmがより好ましく、3~5μmが特に好ましい。電子顕微鏡、コールターカウンタまたは沈降分析によって粒径を測定することができ、選択された粒径以下の粒子のパーセンテージを表わす累積分布曲線をプロットすることによって平均粒径を決定することができる。本発明によるポリエステルフィルムに混合された充填材粒子の実際の粒径は、30μmを超えないことが好ましい。この大きさを超える粒子は、当業界では公知の篩い分け法によって除去することができる。しかし篩い分け操作が、選択されたサイズより大きい全粒子の排除に常に完全に成功するわけではない。したがって実際には、粒子数で999のサイズが、30μmを超えないことが望ましい。粒子の内の999のサイズが、20μmを超えないことが最も好ましい。慣例な方法、例えば、ポリエステルを誘導するモノマー反応物と混合することによって、またはフィルムの形成前に顆粒型またはチップ型のポリエステルとドライブレンドすることによって、1種以上の充填材のポリエステルへの混合を行うことができる。1種以上の充填材は、フィルムの種々の層のいずれかまたは全てに存在することができる。ポリエステルフィルムの総厚は、想定される用途に応じて変化させることができるが、一般的に、約01μmを上回り、約500μmを超えず、約40~約400μmの範囲が好ましく、約125~約350μmの範囲がより好ましい。第2層および第3層は、それぞれ約001~35μmの厚さを有することが好ましい。001μm未満の厚さは、技術的に実現困難で、第1層およびまたは中間層から第2層およびまたは第3層を通過して望ましくない有機物質の拡散をもたらす可能性がある。第2層およびまたは第3層に対し35μmを超える厚みは、熱老化または有機性抽出物に関してさらなる多くの利点をもたらすことなく、生じるポリマーフィルムを相対的に高価にするだろう。第1および第2中間層はそれぞれ、好ましくは約001~35μmの厚みを有し、好ましくは001~15μm、およびより好ましくは001~5μmである。001μm未満の厚さは技術的に実現困難で、第1層と第2層との間、およびまたは第1層と第3層との間の望ましくない層間接着力の減少をもたらす可能性がある。第1中間層および第2中間層に対し、5μm、特に15μmおよびとりわけ35μmを上回る厚みは、第1層および第2層との間、およびまたは第1層および第3層との間の層間接着力に関してさらなる多くの利点をもたらすことなく、生じるポリマーフィルムを相対的に高価にするだろう。第1中間層およびまたは第2中間層のそれぞれは、第2層および第3層のそれぞれよりも薄いことが好ましい。本発明によるフィルムを、当業界では公知の任意の方法によって製造することができる。多層フィルムを、共押出ダイまたはマルチマニホールドダイのいずれかによって作製することができる。他に可能な方法は、接着剤貼り合わせ法などの貼り合わせ方法である。共押出成形は好ましい方法である。以下の試験方法を使用した。熱老化促進熱老化を、空気循環炉で180°Cで実施した。フィルムの破断伸び率の半減期を測定した。機械的試験に対しASTMD88283を使用してETB値を測定した。本発明によるポリエステルフィルムは、180°CでのETBの半減期が8日を上回ることが好ましく、10日を上回ることがより好ましい。固有粘度PETポリマーのIVを、溶液粘度計により、25°Cでoクロロフェノール中にポリエステル溶液を1質量使用することによって測定した。PENおよびPENPETコポリマーのIVを、溶融粘度計によって、以下の方法を使用して測定した。公知の温度および圧力で、校正されたダイを通過する予備乾燥押出物の流速を、コンピュータに接続した変換器によって測定する。コンピュータプログラムが、実験的に決定される回帰方程式から、溶融粘度値および対応するIV値を算出する。時間分に対するIVのプロットをコンピュータで作成し、分解速度を算出する。ゼロ時間へのグラフの外挿は、初期のIVおよび対応する溶融粘度を生じる。ダイオリフィスの直径は0020インチであり、080までのIVに対し284°C、およびIV080に対し295°Cの溶融温度を有する。有機性抽出物含有量溶媒抽出法を使用して測定した。フィルム試料をソックスレー抽出器の円筒濾紙に入れ、24時間キシレンで還流して抽出した。フィルム試料を取り出し、キシレン溶液を乾燥するまで蒸発させ、抽出された有機化合物の総量を算出して、初期のフィルム試料重量のパーセンテージとして表わした。剥離強度試験方法この方法はThepeelingofflexiblelaminatesAJKinlochCCLauJGWilliamsInternationalJournalofFractureNo661994p45~70に記載されている。この文献は、可撓性積層物の剥離試験による破損の界面仕事InterfacialWorkofFractureの測定に対する報告書を記載している。以下は、この文献にある剥離強度データを作成するために使用された方法の説明である。接着テープの一端がフィルムの端を超えて広がるように、接着テープをフィルムの片面に固定する。フィルムのもう1方の面を試験用ジグのベースプレートにしっかり取り付ける。剥離角度が試験中一定になるように、ジグをインストロンまたは同等の万能材料試験機に取り付ける。接着テープの自由端をインストロンのジョーに固定し、始動させると剥離試験が開始する。試験された材料に対して、ジョーの引き離し速度10mm分および剥離角度110°を使用した。ソフトウェアパッケージを使用してGAを算出した。本発明のフィルムに対する破損の界面仕事は、少なくとも10Jm2、好ましくは少なくとも50Jm2、より好ましくは少なくとも100Jm2であることが望ましい。結晶化度フィルムの形態を、示差走査熱量計、例えばPerkinElmerDSC7を使用して特徴付けることができる。したがって、公知重量の試料を、1分あたり20°Cで30~290°Cまで加熱し、290°Cで2分間維持して、その後1分あたり20°Cで冷却した。DSCスキャンの結果を、温度に対する熱流量のグラフとしてプロットすることができる。結晶化度を、スキャンの加熱部分からのデータを使用して測定する。主要な溶融転移の開始直前に測定された温度から、融解の完了が観察された直後の温度までのグラフの下方の面積を測定することによって、結晶溶融転移のための融解エンタルピーHは算出される。試験試料の融解エンタルピーの真の値に至るために、適切であれば、DSCの試験条件下、試料に発見される加熱によって生じた余分な結晶化度の全てについて、算出されたH値を修正する。したがって、加熱による結晶化の生成に関連する発熱反応が観察された場合、この発熱反応は、TchまたはTnと称する温度でピーク値を伴って一般的に発生するが、この発熱反応のエンタルピーが、主要な溶融転移吸熱反応のエンタルピーから差し引かれて、修正されたH値を得る。次に、算出されたHを、約250°Cの溶融温度での100結晶性のPETに対して決められる理論上の融解エンタルピーと比較する。DSC結晶化度を、100のパーセンテージとして表わす。あるいは、フィルムの結晶化度を、X線回折によって測定することができる。2θが5°~60°までのX線回折スキャンを使用し、約50ミクロン厚のフィルムにCuKα放射線を照射するSiemensD5000装置で測定を行った。反射幾何学または透過幾何学で測定を行うことができる。非晶性フィルムは、幅広く散乱性の回折効果を示す。これはすなわち、回折された放射線の強度を2θに対してプロットした時、幅広くて、曲線的なグラフが得られる。ポリマー分子の秩序化された領域を含む結晶性フィルムは、より鋭くて顕著な回折効果を生じる。すなわち、2θに対する強度のプロットは、鋭くてはっきりとした形を示す。回折パターンの形が鋭いことは、結晶化度がより高いことを示す。XRD結晶化度を、フィルムのX線回折パターンから算出することができる。一般的に透過スキャンから得られたデータを使用する。カーブフィッティング法、並びに全ての結晶性および非結晶性領域に関連する全結晶性領域のパーセンテージとみなされるXRD結晶化度とによって、より幅広い非結晶性の形が有すると考えられる領域と共に、鋭い結晶性の形に特徴づけられる回折パターンの領域を測定する。このような方法によって算出された結晶化度は、結晶化度の絶対値を与えないが、結晶化度に比例する値を生じる。本発明は、以下の実施例に対する引用例によってさらに例示される。全ての部およびパーセンテージは、他に指示がなければ重量による。実施例3種のポリエステルを、多層構造の製造で使用した。ポリエステルA水酸化ナトリウム50ppmおよびIrganox1010抗酸化剤500ppmの存在下、テレフタル酸をエチレングリコールと反応させて、標準的な直接エステル化反応でビステレフタレートおよびその低オリゴマーを形成した。直接エステル化反応の終了時に、リン酸安定剤300ppm、次いで三酸化アンチモン重縮合触媒500ppmを添加した。粒径4μmのシリカ03、および粒径02μmの二酸化チタン03もまたこの段階で添加した。ポリエチレンテレフタレートの固有粘度が約052になるまで、標準的なバッチ式重縮合反応を行った。ポリエチレンテレフタレートの固有粘度が、約075~079または090~10のいずれかになるまで、バッチ式固相重縮合方法によってポリエチレンテレフタレートをさらに重合させた。ポリエステルB酢酸マンガン四水和物触媒400ppmの存在下、ジメチルナフタレートをエチレングリコールと反応させて、標準的エステル交換反応でビスナフタレートおよびその低オリゴマーをもたらした。エステル交換反応の終了時に、リン酸安定剤0025、次いで三酸化アンチモン重縮合触媒004および陶土0125を添加した。ポリエチレンナフタレートの固有粘度が約050~055または056~065になるまで、標準的なバッチ式重縮合反応を行った。ポリエステルC酢酸マンガン四水和物触媒400ppmの存在下、ジメチルナフタレートおよびジメチルテレフタレートをエチレングリコールと反応させて、標準的エステル交換反応でナフタレート基およびテレフタレート基を有するビスモノマー並びにその低オリゴマーをもたらした。エステル交換反応の終了時に、リン酸安定剤0025、次いで三酸化アンチモン重縮合触媒004を添加した。コポリマーの固有粘度が約060~065になるまで、標準的なバッチ式重縮合反応を行った。コポリマーの固有粘度が約075~079または084~095のいずれかになるまで、バッチ式固相重縮合方法によってコポリマーをさらに重合させた。前記のポリエステルを様々な組み合わせで使用し、1、3または5層構造のフィルムをもたらした。単層フィルムの場合、PETの乾燥ペレットをスロットダイを通じて押出成形し、非晶性押出物を生じるように、冷却されたキャスティングドラム上で急速に冷却した。次いで、2段階方法、すなわちまず縦方向、次いで横方向に非晶性押出物を延伸することによって配向をもたらした。縦方向におけるフィルム延伸を、PETのガラス転移温度より少し高い温度で、低速ないし高速の回転ロールで実施し;次の横方向におけるフィルム延伸を、縦に引っ張る工程で使用された温度よりも僅かに高い温度でテンター法でもたらした。縦方向および横方向のそれぞれで使用された延伸の度合は、元の長さの約31倍であった。2軸配向性フィルムを、寸法拘束下、約225°Cでヒートセットした。3層フィルムを製造するために、2機の押出成形機を使用した。主要な押出成形機は、PET第1層用に使用し、共押出成形機をPEN用に使用した。他の供給装置を使用して、主要な押出成形機内でPENをPETに加えた。2種の溶融流を3層構造に変換するマルチマニホールドダイに2機の押出成形機を連結した。5層フィルムを製造するために、3機の押出成形機を使用した。主要な押出成形機を第1層用に使用し、共押出成形機を第1および第2中間層用に使用した。他の供給機を使用して、主要な押出成形機内でPENをPETに加えた。第3押出成形機をPENの第2および第3層用に使用した。溶融流を3層溶融流に変換するインジェクタブロックに、主要な押出成形機および共押出成形機を連結した。この溶融流および第3押出成形機からの溶融流を別々にマルチマニホールドダイに送り込み、5層フィルムを製造した。次いで3層および5層フィルムの工程は、前述の単層フィルムの工程と同一であった。フィルムの厚さは、構造全体で100μmおよび250μmとの間であった。実施例1比較核層としてポリエステルA1および表面層としてポリエステルB1を使用して本明細書で示された方法によって、3層フィルムを作製した。押出成形の直前にエンゲルハルトサイドフィーダを使用して、ポリエステルB1を5、核のポリエステルA1に均一に混合した。フィルム全体の厚さは125μmで、表面層の厚さはそれぞれ12μmであった。フィルムに本明細書で記載された試験方法を行った。結果を表1に示す。実施例2比較表面層がそれぞれ6μm厚であること以外は実施例1に従って3層フィルムを作製した。フィルムに本明細書で記載された試験方法を行った。結果を表1に示す。実施例3比較フィルム全体の厚さが230μmであること以外は実施例1に従って3層フィルムを作製した。フィルムに本明細書で記載された試験方法を行った。結果を表1に示す。実施例4比較フィルム全体の厚さが約230μmであること、および押出成形の直前にポリエステルB1を10、核のポリエステルA1に均一に混合すること以外は実施例3に従って3層フィルムを作製した。フィルムに本明細書で記載された試験方法を行った。結果を表1に示す。実施例5比較フィルム全体の厚さが200μmで、表面層がそれぞれ17μm厚であること以外は実施例3に従って3層フィルムを作製した。実施例6押出成形の直前に核のポリエステルA1に均一に混合されるポリエステルB1を10有する、核層としてのポリエステルA1;外層としてのポリエステルB1;および中間層としてのポリエステルC1を、本明細書で記載された方法によって作製された5層フィルムは含む。フィルム全体の厚さは130μmで、外層はそれぞれ約10μm、および中間層はそれぞれ約5μmである。試験結果を表1に示す。実施例7比較標準的な単層フィルムを、前述のフィルム形成条件下でポリエステルA1から作製した。単層フィルムの厚さは125μmである。フィルムに本明細書で記載された試験方法を行った。結果を表1に示す。実施例8比較標準的な単層フィルムを、前述のフィルム形成条件下でポリエステルA1から作製した。単層フィルムの厚さは250μmである。フィルムに本明細書で記載された試験方法を行った。結果を表1に示す。実施例9比較フィルム全体の厚さが約230μmであること、およびポリエステルB1を押出成形の直前に核のポリエステルA1に均一に混合しないこと以外は実施例3に従って3層フィルムを作製した。フィルムに本明細書で記載された試験方法を行った。結果を表1に示す。実施例10比較核層としてのポリエステルA1、外表層およびまた中間層としてのポリエステルB1を、本明細書で示された方法によって作製された5層フィルムは含む。フィルム全体の厚さは130μmで、外層はそれぞれ約10μm、および中間層はそれぞれ約5μmである。試験結果を表1に示す。次に、本発明の好ましい態様を示す。1.第1層の総重量に基づいてポリエチレンテレフタレートを50~999質量およびポリエチレンナフタレートを01~50質量含む混合物、またはエチレンテレフタレート単位を50~999質量およびエチレンナフタレート単位を01~50質量含むコポリマーを含む第1層を含み、PENを含む第2層およびPENを含む第3層をさらに含み、並びに第1中間層および第2中間層をさらに含むポリマーフィルムであって、前記中間層の各々が層の総重量に基づいてポリエチレンテレフタレートを50~999質量およびポリエチレンナフタレートを01~50質量含む混合物、またはエチレンテレフタレート単位を50~999質量およびエチレンナフタレート単位を01~50質量含むコポリマーを含み、並びに第1中間層が第1層および第2層との間に挿入され、第2中間層が第1層および第3層との間に挿入されていることを特徴とするポリマーフィルム。2.第1層が、エチレンテレフタレート単位を50~999質量およびエチレンナフタレート単位を01~50質量含むコポリマーを含むことを特徴とする上記1に記載のポリマーフィルム。3.第1およびまたは第2中間層が、エチレンテレフタレート単位を50~999質量およびエチレンナフタレート単位を01~50質量含むコポリマーを含むことを特徴とする上記1に記載のポリマーフィルム。4.前記混合物がPENを01~30質量、または前記コポリマーがエチレンナフタレート単位を01~30質量それぞれ含むことを特徴とする上記1に記載のポリマーフィルム。5.前記混合物がPENを05~15質量、または前記コポリマーがエチレンナフタレート単位を05~15質量それぞれ含むことを特徴とする上記1に記載のポリマーフィルム。6.第1層が抗酸化剤を含むことを特徴とする上記1に記載のポリマーフィルム。7.有機性抽出物含有量が05質量未満であることを特徴とする上記1に記載のポリマーフィルム。8.前記第1層が結晶性であることを特徴とする上記1に記載のポリマーフィルム。9.前記第1およびまたは第2中間層が結晶性であることを特徴とする上記1に記載のポリマーフィルム。10.不透明であることを特徴とする上記1に記載のポリマーフィルム。11.第1層の総重量に基づいてポリエチレンテレフタレートを50~999質量およびポリエチレンナフタレートを01~50質量含む混合物、またはエチレンテレフタレート単位を50~999質量およびエチレンナフタレート単位を01~50質量含むコポリマーを含む第1層を提供する工程と、PENを含む第2層およびPENを含む第3層をさらに提供する工程と、並びに第1中間層および第2中間層をさらに提供する工程とを備えるポリマーフィルムの製造方法であって、前記中間層の各々が層の総重量に基づいてポリエチレンテレフタレートを50~999質量およびポリエチレンナフタレートを01~50質量含む混合物またはエチレンテレフタレート単位を50~999質量およびエチレンナフタレート単位を01~50質量含むコポリマーを含み、並びに第1中間層が第1層および第2層との間に挿入され、第2中間層が第1層および第3層との間に挿入されたことを特徴とする方法。12.前記フィルムが共押出成形によって製造されることを特徴とする上記11に記載の方法。